ЗВУКОПОГЛОЩАЮЩАЯ ПЛИТКА
SOUND-ABSORBING TILE

Звукопоглощающие плитки представляют собой специально выполненные системы, которые предназначены для улучшения акустики пространства внутри помещения, такого как комната, вестибюль, конференц-зал или т.п., путем поглощения звука или уменьшения распространения звука. Хотя существуют многочисленные типы звукопоглощающих плиток, привычный ряд звукопоглощающей плитки обычно состоит из минеральных волокон, наполнителей, пигментов и связующего, как описано, например, в патенте США № 1769519. Данные материалы, в дополнение к ряду других, можно применять для получения звукопоглощающих плиток с требуемыми звукопоглощающими свойствами и другими свойствами, такими как окраска и внешний вид.
Хотя, как было указано выше, в продаже имеется ряд продуктов звукопоглощающей плитки, в настоящее время на сегодняшнем рынке не существует звукопоглощающих продуктов для обшивки потолка из минерального волокна, не содержащих формальдегид. Доступен ряд продуктов, отнесенных к источникам загрязнения низколетучими органическими химическими веществами (VOC), однако все такие продукты выделяют поддающиеся обнаружению уровни формальдегида, обусловленные присутствием различных компонентов, выделяющих формальдегид, которые применяются в таких плитках. Было обнаружено, что некоторые полимерные связующие, применяемые при обработках поверхности и для покрытий нижней поверхности плитки, по существу содержат, высвобождают, выделяют или генерируют формальдегид. Кроме того, добавки, такие как антисептики для влажного состояния или биоциды, применяемые при обработках поверхности и для покрытий нижней поверхности плитки, также могут высвобождать, выделять или генерировать поддающиеся обнаружению и количественному определению уровни формальдегида. Таким образом, даже если формальдегид может и не являться компонентом полимерного связующего или биоцида в том виде, в котором они применяются в звукопоглощающей плитке, плитка, тем не менее, может высвобождать, выделять или генерировать формальдегид по ряду причин, включая, например, разложение полимерного связующего и/или биоцида. Хотя эмиссии формальдегида, который образуется во время теплового воздействия при производственном процессе, можно отсасывать в выводные трубы или удалять с помощью термических окислителей, полученный продукт все равно будет содержать остаточный формальдегид, который выделяется при установке плитки. Уменьшение эмиссии формальдегида или устранение такой эмиссии обеспечит улучшенное качество воздуха в помещении в тех местах, где установлены звукопоглощающие плитки, таких как школы, объекты здравоохранения или офисные здания.
Задачей настоящего изобретения является создание звукопоглощающей плитки и способа производства звукопоглощающей плитки. Указанные и другие преимущества настоящего изобретения будут очевидны специалисту в данной области с учетом подробного описания настоящего изобретения.
В настоящем изобретении предлагается звукопоглощающая плитка, которая включает в себя внутреннюю часть и обработку поверхности. Более того, в настоящем изобретении предлагается звукопоглощающая плитка, не содержащая формальдегид, которая включает в себя внутреннюю часть и обработку поверхности. Обработка поверхности включает в себя латексное связующее, не содержащее формальдегид, и включает в себя, по меньшей мере, один биоцид, не содержащий формальдегид.
2
Кроме того, в настоящем изобретении предлагается звукопоглощающая плитка и, более того, звукопоглощающая плитка, не содержащая формальдегид, каждая из которых включает в себя внутреннюю часть и обработку поверхности, где обработка поверхности перед сушкой включает в себя: приблизительно от 30 до приблизительно 50 мас.% воды; приблизительно от 40 до приблизительно 60 мас.% наполнителя; приблизительно от 2 до приблизительно 15 мас.% ТiO; приблизительно от 2 до приблизительно 20 мас.% латекса, не содержащего формальдегид; приблизительно от 0,25 до приблизительно 1,00 мас.% диспергирующей добавки; приблизительно от 0,01 до приблизительно 1,00 мас.% загустителя; приблизительно от 0,10 до приблизительно 1,00 мас.% поверхностно-активного вещества; приблизительно от 0,05 до приблизительно 0,50 мас.% противопенного агента и приблизительно от 0,01 до приблизительно 1,50 мас.% биоцида, не содержащего формальдегид.
Кроме того, в настоящем изобретении предлагается способ производства звукопоглощающей плитки, более того, звукопоглощающей плитки, не содержащей формальдегид. Такой способ включает в себя получение внутренней части звукопоглощающей плитки и применение к внутренней части обработки поверхности, где обработка поверхности включает в себя латексное связующее, не содержащее формальдегид, и включает в себя, по меньшей мере, один биоцид, не содержащий формальдегид.
Кроме того, в настоящем изобретении предлагается обработка поверхности. В настоящем изобретении также предлагается звукопоглощающая плитка, обработанная с помощью обработки поверхности без добавления формальдегида или компонентов, которые высвобождают, выделяют или генерируют поддающиеся количественному определению количества формальдегида. Более того, в настоящем изобретении предлагается звукопоглощающая плитка, не содержащая формальдегид, обработанная с помощью обработки поверхности без добавления формальдегида или компонентов, которые высвобождают, выделяют или генерируют поддающиеся количественному определению количества формальдегида.
Сущность изобретения поясняется на чертежах, где:
На фиг.1 дано схематическое изображение звукопоглощающей плитки, не содержащей формальдегид, согласно одному из аспектов настоящего изобретения.
Настоящее изобретение относится к звукопоглощающей плитке. Согласно еще одному аспекту, настоящее изобретение также относится к звукопоглощающей плитке, не содержащей формальдегид.
3
3
Применяемый здесь термин "звукопоглощающая плитка, не содержащая формальдегид" относится к плитке, которая в том виде, в каком она производится, высвобождает или выделяет формальдегид на уровне, который ниже пределов, поддающихся количественному определению, то есть ниже предела количественного определения (ниже LOQ), который устанавливается с помощью протоколов испытаний согласно стандартной методике испытаний эмиссии летучих органических веществ из различных источников c применением малогабаритных климатических камер (Standard Practice For The Testing Of Volatile Organic Emissions From Various Sources Using Small-Scale Environmental Chambers), датированной 15 июля 2004 (the Standard Practice), которая включена в число стандартов Американского общества по испытанию материалов (ASTM), включая стандарт ASTM D 5116-97. В разделе 3.9.7.1 стандартной методики нижний LOQ определяется "как масса вещества, определяемого при анализе, которая продуцирует ответ, который в 10 раз выше, чем уровень аппаратурного шума или равен 10-кратному среднему квадратичному отклонению для повторного анализа согласно стандарту определения низких уровней". Термин “не содержащая формальдегид” означает, что количество высвобождаемого или выделяемого формальдегида не превышает приблизительно нижний LOQ. В предпочтительном варианте осуществления изобретения количество высвобождаемого или выделяемого формальдегида из звукопоглощающей плитки, не содержащей формальдегид, по настоящему изобретению обычно не превышает приблизительно 2 мкг/м. В более предпочтительном варианте осуществления изобретения количество высвобождаемого или выделяемого формальдегида из звукопоглощающей плитки, не содержащей формальдегид, по настоящему изобретению обычно не превышает приблизительно 1 мкг/м. Хотя звукопоглощающие плитки по настоящему изобретению в том виде, в каком они производятся, не содержат формальдегид, как здесь указано, звукопоглощающие плитки предпочтительно хранят в таком месте и таким образом, чтобы избежать воздействия VOC-загрязнителей (особенно формальдегида), которые могут абсорбироваться звукопоглощающими плитками, не содержащими формальдегид.
Звукопоглощающие плитки, не содержащие формальдегид, по предпочтительному варианту осуществления настоящего изобретения требуются по ряду причин, в частности, из-за отрицательного воздействия на здоровье и последствий для окружающей среды, связанных с источниками загрязнения VOC, в частности, загрязнения формальдегидом. Например, формальдегид был отнесен Международным агентством по изучению рака, являющимся частью Всемирной организации здравоохранения, к канцерогенному фактору для человека. Законодательные и контролирующие органы все больше и больше настаивают на более низких уровнях эмиссии для формальдегида. Например, Калифорнийские особые природоохранные требования (California's Special Environmental Requirements, раздел описаний 01350) для Партнерства высокоэффективных школ (Collaborative For High-Performance Schools (CHPS)) включают в себя процедуры испытаний эмиссий и предельно допустимые концентрации для некоторых VOC и, в первую очередь, спецификацию строительных материалов с точки зрения охраны здоровья. Подраздел раздела 01350 CHPS фокусирует внимание на выборе строительных материалов и обращении с ними для минимизации отрицательного воздействия строительных материалов на качество воздуха в помещении и здоровье его обитателей на основе испытаний в малогабаритной камере согласно стандартной методике ASTM D 5116-97. В 2004 г. CHPS был признан в качестве стандартной методики.
+
+
+
В стандартной методике также определяются процедуры получения, приготовления образцов и обращения с ними. Как указано в стандартной методике, каждый испытуемый образец доводится до кондиционного состояния в течение 10 дней 5 часов при 232°C и относительной влажности 5010% с последующим 96-часовым испытанием. После завершения периода кондиционирования методика испытания требует отбора проб воздуха из камеры после 24, 48 и 96-часовых периодов с начала испытания в камере, исходя из испытаний в малогабаритной камере по стандартной методике. Необходима калибровка средства измерения, идентификация и количественный анализ индивидуальных соединений.
10
20
30
10
10
Звукопоглощающая плитка, не содержащая формальдегид, по одному из аспектов настоящего изобретения, схематически проиллюстрированная на фиг.1, включает в себя внутреннюю часть звукопоглощающей плитки , обработку поверхности  и необязательно подложку с нелицевой стороны . Пояснительная процедура производства звукопоглощающей плитки описана в патенте США № 1769519. При одном из аспектов внутренняя часть  содержит минеральное волокно и крахмал, где минеральное волокно может включать в себя различные волокна, такие как волокна минеральной ваты, асбестовой ваты и/или базальтовой ваты. При другом аспекте настоящего изобретения крахмальный компонент звукопоглощающих плиток, не содержащих формальдегид, может представлять собой крахмальный клейстер, который действует как связующее для минерального волокна, как описано в патентах США №№ 1769519, 3246063 и 3307651. При дополнительном аспекте настоящего изобретения внутренняя часть  звукопоглощающей плитки может содержать стекловолокно.
10
20
30
20
10
10
30
10
10
20
10
Звукопоглощающую плитку по настоящему изобретению можно получать, применяя различные способы. При одном из вариантов осуществления внутреннюю часть  получают с помощью способа влажного или водного свойлачивания, как описано в патентах США №№ 4911788 и 6919132. Обработку поверхности  и подложку с нелицевой стороны , описанные здесь, также можно применять к звукопоглощающей плитке, полученной с помощью способа влажного свойлачивания. Специалисту в данной области будет известно, как модифицировать обработку поверхности  и подложку с нелицевой стороны 30 для применения к внутренней части , полученной влажным свойлачиванием. В предпочтительном варианте осуществления внутреннюю часть  получают путем объединения и смешивания крахмала и различных добавок в воде для получения суспензии. Суспензию нагревают до готовности крахмала и образования крахмального клейстера, который затем смешивают с минеральным волокном. При непрерывном производстве такое объединение клейстера, добавок и минерального волокна (упоминаемое как "пульпа") дозировано подают на поддоны. В нижней части поддонов, в которые дозировано подают пульпу, необязательно может содержаться подложка с нелицевой стороны  (например, беленая бумага, небеленая бумага или алюминиевая фольга с бумажной основой из крафт-бумаги, в дальнейшем упоминаемая здесь как крафт/алюминиевая фольга), которая способствует высвобождению материала из поддона, а также остается в качестве части готового продукта. На поверхности пульпы можно формировать рисунок, и поддоны, содержащие пульпу, можно затем сушить, например, путем перемещения их через конвекционную туннельную сушилку. Затем высушенный продукт или плиту можно подавать на отделочную линию, где его можно нарезать до нужного размера, чтобы получить внутреннюю часть звукопоглощающей плитки . Затем внутреннюю часть  можно превращать в звукопоглощающую плитку, не содержащую формальдегид, по настоящему изобретению путем нанесения композиции для обработки поверхности, которая после сушки, обеспечивает обработку поверхности  по настоящему изобретению. Композицию для обработки поверхности предпочтительно наносят на внутреннюю часть  после того, как внутренняя часть будет сформирована и высушена.
10
10
10
Как упоминалось выше, внутренняя часть  звукопоглощающей плитки, не содержащей формальдегид, также может включать в себя ряд других добавок и средств. Например, внутренняя часть  может включать в себя материал на основе сульфата кальция (такой как строительный гипс, природный гипс и/или безводный гипс), борную кислоту и гексаметафосфат натрия (SHMP). При производстве звукопоглощающей плитки строительный гипс и борную кислоту можно заменять каолиновой глиной и гуаровой смолой. В дополнительном варианте осуществления изобретения внутренняя часть  может включать в себя в качестве антисептика один или несколько биоцидов, не содержащих формальдегид, как здесь описано.
30
30
30
30
Как было описано ранее, звукопоглощающая плитка по настоящему изобретению необязательно может включать в себя подложку с нелицевой стороны . В качестве подложки с нелицевой стороны  можно применять многочисленные материалы, включая небеленую бумагу, беленую бумагу, крафт/алюминиевую фольгу и т.п. Для улучшения характеристик поверхностного горения продуктов в сочетании с подложкой с нелицевой стороны из беленой или небеленой бумаги необязательно можно наносить огнезащитное покрытие нижней поверхности плитки. Огнезащитное покрытие нижней поверхности плитки может включать в себя ряд компонентов, таких как, например, вода, огнестойкая добавка и биоцид. Подложку с нелицевой стороны  также можно применять для улучшения устойчивости против провисания и/или регулирования звука. Кроме того, на подложку с нелицевой стороны  также можно наносить наливное покрытие или множество наливных покрытий. Наливное покрытие может включать в себя ряд компонентов, таких как, например, вода, наполнители, связующие и различные другие добавки, такие как противопенные агенты, биоциды и диспергирующие добавки.
20
20

TM

TM

TM

TM
TM

Обработка поверхности  включает в себя латекс, не содержащий формальдегид, изготовленный из природных или синтетических полимеров, и один или несколько биоцидов, не содержащих формальдегид. Латекс, не содержащий формальдегид, который обеспечивает обработку поверхности  с образованием прочной пленки, включает в себя биоцид, который не является источником загрязнения формальдегидом. Применяемый здесь термин "латекс, не содержащий формальдегид", относится к латексу, который производится без применения формальдегида или без применения материалов, способных генерировать или выделять формальдегид, или тех и других. Согласно изобретению в латекс, не содержащий формальдегид, включены только биоциды, не содержащие формальдегид, и поэтому латекс, не содержащий формальдегид, не выделяет или не генерирует формальдегид, либо в виде побочного продукта при сушке, либо в результате включения в него биоцида. Материалы, подходящие для применения при изготовлении латексов, не содержащих формальдегид, включают в себя, например: термопластичные синтетические акриловые полимеры, доступные в виде препарата El 8764 (Rohm & Haas); винилакриловый сополимер, доступный в виде препарата HP 31-316 NF; терполимеры этилена, винилхлорида и винилацетата; гомополимеры поливинилацетата, доступные в виде препарата PD 0062 (H.B. Fuller); сополимеры винилацетата и акрилата, доступные в виде препарата Polyco 3103 (Rohm & Haas); сополимеры стирола и акрилата, доступные в виде препарата DL 218NA (Dow Chemical) и Acronal 296D (BASF); эмульсии эпоксидных полимеров, доступные в виде препарата Epi-Rez3510-W60 (Celanese); полиуретаны и поливиниловый спирт, доступный в виде препарата Airvol (Air Products) или их комбинации. Другие материалы, подходящие для применения при изготовлении латексов, не содержащих формальдегид, включают в себя водорастворимые полимеры, такие как простые эфиры целлюлозы. Подходящие простые эфиры целлюлозы включают в себя: метилцеллюлозу, доступную в виде препарата Methocel A (Dow Chemical) и Culminal (Hercules, Inc.); метилгидроксиэтилцеллюлозу, доступную в виде препарата Tylose MH300 (Shin Etsu); метилгидроксипропилцеллюлозу, доступную в виде препарата Methocel228 (Dow Chemical); гидроксипропилцеллюлозу, доступную в виде препарата Klucel(Hercules, Inc.); натриевую карбоксиметилцеллюлозу, доступную в виде препарата Tylose C (Shin Etsu), CMC 7H (Hercules, Inc.) и CellosizeCMC P-75-M (Dow Chemical) и гидроксиэтилцеллюлозу, доступную в виде препарата Natrosol 250 HBR (Hercules, Inc.), Cellosize WP-09 (Dow Chemical). Другие подходящие водорастворимые природные полимеры, подходящие для применения, включают в себя пептизированные крахмалы, доступные в виде препарата Calbond (MGP Ingredients, Inc.), и полимеры, полученные из соевого протеина, доступные в виде препарата ProCote 550 и ProCote 4200 (DuPont Soy Polymers). Специалист в данной области поймет, что латекс, не содержащий формальдегид, может содержать один или несколько латексов, не содержащих формальдегид. Кроме того, согласно настоящему изобретению для достижения дополнительного снижения эмиссии формальдегида из звукопоглощающей плитки по настоящему изобретению латекс, не содержащий формальдегид, в изготовленном и поставляемом виде не включает в себя биоцид, который выделяет или генерирует формальдегид.
30
30
20
Как композицию для обработки поверхности, так и подложку с нелицевой стороны  можно наносить, применяя ряд способов, абсолютно известных и доступных специалисту в данной области, включая, например, системы безвоздушного распыления, системы распыления с помощью воздуха и т.п. Композицию для обработки поверхности и подложку с нелицевой стороны  также можно наносить путем струйного облива, путем обливания или с помощью устройств для нанесения покрытий валиком. При сушке полученного продукта удаляется любая вода и/или растворитель, применяемый в качестве носителя в композиции для обработки поверхности, или любой из их компонентов, и происходит превращение полимерного связующего в жесткую структурную сетку для обеспечения обработки поверхности .
Согласно настоящему изобретению для достижения дополнительного снижения эмиссии формальдегида из звукопоглощающей плитки по настоящему изобретению обработка поверхности включает в себя в качестве антисептика один или несколько биоцидов, ни один из которых не выделяет или не генерирует формальдегид. Предпочтительно биоцид, не содержащий формальдегид, добавляют к латексу перед нанесением латекса на внутреннюю часть в виде компонента для обработки поверхности. Например, биоцид, не содержащий формальдегид, можно добавлять к латексу во время процесса производства латекса или даже после него. Биоцид, не содержащий формальдегид, может служить в качестве антисептика для латекса во время транспортировки и/или хранения до его применения в качестве компонента для обработки поверхности. Биоцид, не содержащий формальдегид, может служить в качестве антисептика для звукопоглощающей плитки по настоящему изобретению.
Биоциды служат для устранения или ингибирования множества живых организмов, включая плесень/милдью, грибки, дрожжевые грибки, водоросли и бактерии. Таким образом, биоциды могут включать в себя, например, противомикробные средства, противогрибковые средства, противобактериальные средства и т.п. Подходящие биоциды, не содержащие формальдегид, включают в себя изотиазолин-3-оны, обладающие структурой ядра:

TM
TM

TM

Предпочтительные изотиазолин-3-оны включают в себя, например, 1,2-бензизотиазолин-3-он, доступный в виде препарата Proxel GXL или Proxel CRL (ARCH Chemicals), Nalcon 200 (Nalco), CanguardBIT (Dow Chemical) и Rocima BT 1S (Rohm & Haas). Другие изотиазолин-3-оны включают в себя смеси 1,2-бензизотиазолин-3-она и 2-метил-4-изотиазолин-3-она, доступные в виде препарата Acticide MBS (Acti-Chem). Дополнительные изотиазолин-3-оны включают в себя 5-хлор-2-метил-4-изотиазолин-3-он, 2-метил-4-изотиазолин-3-он и их смеси. Смеси 5-хлор-2-метил-4-изотиазолин-3-она и 2-метил-4-изотиазолин-3-она доступны в виде препарата Kathon LX (Rohm & Haas), Mergal K14 (Troy Chemical) и Amerstat 251 (Drew Chemical).

TM

Другой подходящий биоцид, не содержащий формальдегид, включает в себя цинк-1-гидрокси-2(1H)-пиридинтион, доступный в виде препарата Zink Omadine (ARCH Chemicals) и предпочтительно эффективный как в сухом, так и во влажном состоянии. Цинк-1-гидрокси-2(1H)-пиридинтион также можно применять с оксидом цинка, доступным в виде эмульсии Zink Omadine. Другие подходящие биоциды, не содержащие формальдегид, включают в себя 2-н-октил-4-изотиазолин-3-он, доступный в виде препарата Kathon 893 и Skane M-8 (Rohm & Haas), и 2-(4-тиазолил)бензимидазол, доступный в виде препарата Metasol TK-100 (LanXess).
Биоциды можно применять отдельно или в комбинации при условии, что ни один из индивидуальных биоцидов, ни комбинация применяемых биоцидов не выделяет или генерирует формальдегид. Аналогичным образом количество биоцида, включенного в латекс при обработке поверхности или объединенного с латексом при обработке поверхности, не ограничивается при условии, что биоциды не выделяют или не генерируют формальдегид. Следует принять во внимание, что если латекс производится без включения в него биоцида, один или несколько биоцидов можно добавлять к латексному связующему перед его нанесением на внутреннюю часть или до того, как он включен в обработку поверхности. Важно, что любой такой биоцид или комбинация биоцидов выбираются таким образом, чтобы биоцид или биоциды не высвобождали, не выделяли или не генерировали формальдегид по мере применения латекса или после сушки.
20
Кроме латексного связующего, не содержащего формальдегид, и биоцида, не содержащего формальдегид, обработка поверхности 20 обычно включает в себя другие компоненты. Например, перед тем как сушить композицию для обработки поверхности для образования обработанной поверхности , композицию для обработки поверхности можно диспергировать в ряде растворителей или носителей, таких как вода. Хотя вода является наиболее предпочтительным растворителем или носителем, можно применять ряд других растворителей или носителей. Обработка поверхности 20 также может включать в себя многочисленные наполнители, включая, например: отмученную в воздухе, промытую водой или кальцинированную каолиновую глину; карбонат кальция или известняк, полученный осаждением или сухим помолом; или силикаты, такие как слюда, стекло, керамические микросферы, полевой шпат или нефелиновый сиенит. Кроме того, обработка поверхности 20 может включать в себя диатомовую землю, тальк, кальцинированный гипс или оксид цинка. Желательно добавлять наполнители, например, для регулирования окраски, реологических свойств и кроющей способности или укрывистости при обработке поверхности.
20
20
2
Кроме того, чтобы обеспечить белизну и укрывистость при обработке поверхности  можно добавлять TiO. Обработка поверхности  также может включать в себя: диспергирующую добавку для диспергирования различных твердых веществ и для предохранения их от агломерации; загуститель для кроющей способности краски и для наращивания рабочей вязкости; поверхностно-активное вещество и противопенное средство для минимизации вовлечения воздуха. Диспергирующую добавку, загуститель, поверхностно-активное вещество, наполнитель и противопенное средство выбирают таким образом, чтобы они не выделяли или не генерировали формальдегид.

При обработке поверхности звукопоглощающей плитки по настоящему изобретению можно применять ряд диспергирующих добавок, загустителей, поверхностно-активных веществ и противопенных средств. Подходящие диспергирующие добавки включают в себя пирофосфат тетракалия (TKPP) (FMC Corp.) и натриевую соль поликарбоксилата, доступную в виде препарата Tamol 731 A (Rohm & Haas). Примером загустителя является гидроксиэтилцеллюлоза, доступная в виде препарата Natrosol (Hercules, Inc.). Примером поверхностно-активного вещества является этоксилированный нонилфенол, доступный в виде препарата IGEPAL CO-630 (Rhodia Canada, Inc.). Примером противопенного средства является противопенное средство на основе масла, доступное в виде препарата Hi-Mar DFC-19 (Hi-Mar Specialties, Inc.). Специалисту в данной области будет очевидно, что композиция для обработки поверхности может содержать одну или более каждой из добавок: диспергирующей добавки, загустителя, поверхностно-активного вещества, наполнителя и противопенного средства.
20
20
20
2
2
2
Для обработки поверхности можно применять ряд препаратов. В одном из вариантов осуществления изобретения препарат для обработки поверхности  содержит приблизительно от 30 до приблизительно 50 мас.% воды, приблизительно от 40 до приблизительно 60 мас.% наполнителя, приблизительно от 2 до приблизительно 15 мас.% TiO, приблизительно от 2 до приблизительно 20 мас.% латекса, приблизительно от 0,25 до приблизительно 1,00 мас.% диспергирующей добавки, приблизительно от 0,01 до приблизительно 1,00 мас.% загустителя, приблизительно от 0,05 до приблизительно 0,50 мас.% противопенного агента, приблизительно от 0,1 до приблизительно 1,0 мас.% поверхностно-активного вещества и приблизительно от 0,01 до приблизительно 1,50 мас.% биоцида. Более предпочтительно препарат для обработки поверхности  содержит приблизительно от 35 до приблизительно 40 мас.% воды, приблизительно от 45 до приблизительно 55 мас.% наполнителя, приблизительно от 2 до приблизительно 5 мас.% TiО, приблизительно от 3 до приблизительно 8 мас.% латекса, приблизительно от 0,50 до приблизительно 1,00 мас.% диспергирующей добавки, приблизительно от 0,01 до приблизительно 0,15 мас.% загустителя, приблизительно от 0,05 до приблизительно 0,20 мас.% противопенного средства, приблизительно от 0,1 до приблизительно 0,5 мас.% поверхностно-активного вещества и приблизительно от 0,01 до приблизительно 1,10 мас.% биоцида. Еще более предпочтительно препарат для обработки поверхности  содержит приблизительно от 35 до приблизительно 38 мас.% воды, приблизительно от 52 до приблизительно 57 мас.% наполнителя, приблизительно от 2,50 до приблизительно 3,75 мас.% TiO, приблизительно от 5 до приблизительно 8 мас.% латекса, приблизительно от 0,75 до приблизительно 1,00 мас.% диспергирующей добавки, приблизительно от 0,05 до приблизительно 0,10 мас.% загустителя, приблизительно от 0,10 до приблизительно 0,15 мас.% противопенного средства, приблизительно от 0,20 до приблизительно 0,50 мас.% поверхностно-активного вещества и приблизительно от 0,025 до приблизительно 0,60 мас.% биоцида.
10
20
20
При еще одном аспекте в настоящем изобретении предлагается способ производства звукопоглощающей плитки, не содержащей формальдегид. Способ включает в себя получение внутренней части 10 звукопоглощающей плитки и нанесение на внутреннюю часть  композиции для обработки поверхности для образования обработанной поверхности . Композиции для обработки поверхности и обработанная поверхность  содержат латексное связующее, не содержащее формальдегид, и один или несколько биоцидов, не содержащих формальдегид.
Следующие примеры дополнительно иллюстрируют изобретение, хотя, конечно, не должны интерпретироваться как каким-либо образом ограничивающие его объем.
ПРИМЕР 1
В данном примере получен ряд звукопоглощающих плиток и проведены их испытания для определения эмиссии формальдегида по стандартной методике. Результаты представлены в примерах 1-7. В примерах 1 и 2 получены данные по эмиссии формальдегида для двух стандартных звукопоглощающих плиток. В примере 3 получены данные по эмиссии формальдегида для звукопоглощающей плитки, которая содержит внутреннюю часть и огнестойкое покрытие на нижней поверхности плитки. В примере 4 получены данные по эмиссии формальдегида для звукопоглощающей плитки по настоящему изобретению, которая содержит внутреннюю часть, огнестойкое покрытие на нижней поверхности плитки и обработанную поверхность, содержащую латекс, не содержащий формальдегид, где латекс, не содержащий формальдегид, включает в себя биоцид, не содержащий формальдегид. В примере 5 получены данные по эмиссии формальдегида для звукопоглощающей плитки по настоящему изобретению, описанной в примере 4, за исключением того, что звукопоглощающая плитка по примеру 5 также включает в себя дополнительный биоцид, который добавляется к композиции для обработки поверхности. В примерах 6 и 7 получены данные по эмиссии формальдегида для звукопоглощающей плитки по настоящему изобретению, которая содержит внутреннюю часть, огнестойкое покрытие на нижней поверхности плитки и обработанную поверхность, содержащую латекс, не содержащий формальдегид, и биоцид, не содержащий формальдегид.
Таблица 1Количественное определение эмиссии формальдегида
Пример
Описание
Концентрация в камере (мг/м<sup>3</sup>)
(1)<sup>a, b, c, d</sup>
Звукопоглощающая потолочная панель, полученная методом полива
3,7
(2)<sup>a, b+, c, d</sup>
Звукопоглощающая потолочная панель, полученная методом полива
3,2
(3)<sup>a, b+</sup>
Внутренняя часть с:(1) огнестойким покрытием на нижней поверхности
Меньше нижнего LOQ
(4)<sup>a, b+, e, f</sup>
Внутренняя часть с:(1) огнестойким покрытием на нижней поверхности(2) обработкой поверхности, включающей в себя:(а) латекс, не содержащий формальдегид
Меньше нижнего LOQ
(5)<sup>a, b+, e, g</sup>
Внутренняя часть с:(1) огнестойким покрытием на нижней поверхности(2) обработкой поверхности, включающей в себя:(а) латекс, не содержащий формальдегид;(б) биоцид, не содержащий формальдегид
Меньше нижнего LOQ
(6)<sup>a, b, e, g</sup>
Frost<sup>TM</sup> ClimaPlus<sup>TM</sup>(Acoustone<sup></sup>)
Меньше нижнего LOQ
(7)<sup>a, b, e, g</sup>
Summit<sup>TM</sup> ClimaPlus<sup>TM</sup>(Acoustone<sup></sup>)
Меньше нижнего LOQ
<sup>a</sup> Внутренняя часть включает в себя асбестовую вату, крахмал, отделочный гипс, борную кислоту и SHMP и изготовлена методом полива (Frost Acoustone<sup></sup>);
<sup>b </sup>Огнестойкое покрытие на нижней поверхности включает в себя воду и огнестойкую добавку (доступную в виде препарата Pyrobreak<sup>TM</sup> EX 18-USG);
<sup>b+ </sup>Огнестойкое покрытие на нижней поверхности включает в себя воду и огнестойкую добавку (доступную в виде препарата Pyrobreak<sup>TM</sup> EX 18-USG) и биоцид (доступный в виде эмульсии Zink Omadine<sup></sup>);
<sup>c </sup>Применяемый в данном примере латекс представляет собой винилакриловый сополимер, доступный в виде препарата НР 31-316;
<sup>d </sup>Применяемый в данном примере биоцид представляет собой комбинацию препаратов Metasol<sup> </sup>D3T и Metasol<sup> </sup>ТК100;
<sup>e</sup> Применяемый в данном примере латекс, не содержащий формальдегид, представляет собой винилакриловый сополимер, доступный в виде препарата НР 31-316 NF. Такой латекс, не содержащий формальдегид, включает в себя 1,2-бензизотиазолин-3-он, поставляемый в виде препарата Proxel<sup></sup> GXL (ARCH Chemicals) в том виде, в каком производится;
<sup>f </sup>Без добавления в композицию для обработки поверхности, применяемую в данном примере, дополнительного биоцида, отличающегося от биоцида, включенного в латекс, не содержащий формальдегид;
<sup>g</sup> Применяемый в данном примере биоцид представляет собой комбинацию 1,2-бензизотиазолин-3-она и метил-4-изотиазолин-3-она, доступную в виде препарата Acticide<sup></sup> MBS (Acti-Chem).
3
3.
Результаты, приведенные в примере 3, показывают, что комбинация огнестойкого покрытия на нижней поверхности плитки и внутренней части не содержит формальдегид по приведенному здесь определению, то есть из звукопоглощающей плитки по данному примеру выделяется менее 2 мкг/м, что меньше нижнего LOQ стандартной методики. В примере 4 показано, что звукопоглощающая плитка, которая включает в себя огнестойкое покрытие на нижней поверхности плитки, латекс, не содержащий формальдегид, и внутреннюю часть, не содержит формальдегид по приведенному здесь определению. В примерах 5, 6 и 7 показано, что звукопоглощающие плитки, которые помимо всего прочего включают в себя в качестве компонента обработки поверхности биоцид, не содержащий формальдегид, также не содержат формальдегид по приведенному здесь определению. Кроме того, в примерах 3-7 в таблице 1 показано, что комбинация компонентов, которые применяются для изготовления звукопоглощающей плитки по настоящему изобретению, также не содержит формальдегид по приведенному здесь определению. Примеры 3-7 также являются иллюстрацией предпочтительного варианта осуществления изобретения, то есть эмиссия формальдегида из таких плиток составляет меньше приблизительно 1 мкг/м
Все цитируемые здесь ссылки, включая публикации, патентные заявки и патенты, тем самым включены здесь в качестве ссылки и отражены во всей их полноте в той же степени, как если бы каждая из них была включена отдельно и специально указана как подлежащая включению в качестве ссылки.
Здесь описаны предпочтительные варианты осуществления данного изобретения, включая наилучший способ осуществления изобретения. При чтении вышеприведенного описания специалисту в данной области станут очевидными вариации данных предпочтительных вариантов осуществления изобретения. Очевидно, что специалисты в данной области в случае необходимости используют такие вариации, что изобретение может также применяться на практике иным образом, чем конкретно описано здесь. Соответственно, настоящее изобретение включает в себя все модификации и равноценные модификации объекта изобретения, перечисленные в прилагаемой здесь формуле изобретения, в предусмотренных законом случаях. Кроме того, любая комбинация описанных выше элементов во всех их возможных вариациях охвачена данным изобретением, если не указано особо или другим образом не находится в очевидном противоречии с контекстом.